Brevet FR2598330A1 — publié le 19871113

Agent de séparation des constituants d'un liquide et procédé mettant en oeuvre un tel agent La présente invention se rapporte à un agent de séparation de liquides et à un procédé de séparation de liquides. Plus particulièrement, la présente invention se rapporte, d'une part, à un agent de séparation de liquides qui est utile pour separer un composant spécifique, tel que le sérum sanguin ou le plasma sanguin, et un autre composant, dans un échantillon liquide, tel que le sang, par 10 utilisation de leur différence de densités, ledit agent présentant une densité tombant dans l'intervalle entre les densités des deux composants, et étant capable de former une paroi de séparation entre les deux composants, afin de faciliter la séparation des deux composants, et, d'autre part, 15 à un procédé de séparation de liquides au moyen d'un tel agent. Pour séparer un composant spécifique et un autre composant dans un échantillon liquide par utilisation de leur différence de densités, comme dans le cas de la séparation du sérum sanguin ou du plasma sanguin, il est connu d'utiliser un agent de séparation de liquides qui facilite la séparation des deux composants par la formation d'une paroi de séparation entre eux. Comme agent de séparation de liquides de ce type, il est connu d'utiliser 25 une huile de viscosité élevée, telle qu'une huile de silicone, une huile de polybutène chloré ou un copolymère d'une -oléfine avec un diester de l'acide maléique, comme matière de formation d'une couche de séparation, en combinaison avec une poudre minérale fine, telle que la:30 silice en poudre fine hydrophobe ou l'argile smectite hydrophobe, comme agent thixotrope, de manière à former un gel ayant des propriétés thixotropes, qui montre une fluidité pendant la séparation centrifuge, mais reste incapable de s'écouler à toutautre moment. Cependant, un tel agent classique de séparation de liquides consiste essentiellement en un système non 15 20 25 30 -35 homogène, étant donné qu'une poudre fine minérale insoluble est utilisee comme agent thixotrope, a l'état dispersé dans la matière de formation de la couche de séparation. Par conséquent, une separation de phases, comme entre la matière de formation de la couche de séparation et l'agent thixotrope, est susceptible de se produire dans les conditions d'un traitement par la chaleur ou pendant un stockage sur une longue période de temps ou dans les conditions d'une séparation centrifuge, et il y a eu des inconvénients tels que la dégradation de la fonction de la paroi de séparation par suite de la modification des propriétés physiques du gel, et le composant sépare est susceptible d'être contaminé par la séparation de la teneur en huile. En conséquence, la présente invention a pour but de proposer un agent de séparation de liquides qui est pour ainsi dire excellent, ainsi qu'un procédé de séparation de liquides qui est exempt des inconvénients mentionnés cidessus. Dans son sens le plus large, la présente invention propose un agent de séparation de liquides consistant essentiellement en: un agent gélifiant organique, jusqu'à ce que ladite composition forme une paroi de 5 séparation continue à l'interface entre le composant spécifique et un autre composant. On va maintenant décrire en détail la présente invention, en se référant aux modes de réalisation préférés. L'agent de séparation de liquides de la présente invention est une composition consistant essentiellement en 10 une matière de formation d'une couche de séparation et en un agent gélifiant organique. Comme matière de formation de la couche de séparation, divers liquides organiques peuvent être employés du moment que leurs densités tombent dans l'intervalle entre 15 les densités des deux composants dans le liquide à séparer. Ainsi, cette matière va depuis les divers solvants ou plastifiants organiques présentant de faibles viscosités, aux substances huileuses polymères présentant des viscosités 20 élevées. Du point de vue pratique, une substance huileuse polymère, présentant de préférence une viscosité se situant dans la plage de 200 à 600 000 cP à une température de 25 C, est appropriée par le fait qu'elle est stable et qu'elle montre une fluidité et des propriétés gélifiantes convenables. Une telle substance huileuse polymère 25 comprend, par exemple, les silicones, les polybutènes chlorés, les polystyrènes chlorés, les polyacrylates, les polyméthacrylates et les copolymères d'une a-oléfine ou d'un styrène avec un diester d'acide dicarboxylique a,e-insaturé. Parmi les matières de formation de la couche de séparation qui ont été mentionnées ci-dessus, on préfère les copolymères d'une c-oléfine ou d'un styrène avec un diester d'acide dicarboxylique a,e-insaturé. Conviennent particulièrement parmi ceux-ci,les copolymères d'un styrène avec un diester d'acide dicarboxylique a,e-insaturé de formule: formule: -10 35 dans laquelle - R1 et R2 représentent chacun un atome d'hydrogène ou un groupe alkyle ayant de i à 3 atomes de carbone; - R3 et R4 représentent chacun un groupe alkyle ayant de 1 à 18 atomes de carbone ou un groupe aryle - m va de 0,2 à 5,0; et - nva de 3 à 200. Par comparaison avec les agents de séparation de liquides composés principalement d'une huile de silicone, un tel copolymére est supérieur par le fait que les taches hydrophobes sur la paroi interne du séparateur ou la dégradation pendant l'étape de stérilisation par rayonnement ionisant sont minimales, et qu'il est moins cher et économiquement avantageux comme produit à jeter courant. En outre, par comparaison avec un agent de séparation de liquides composé principalement d'une huile de polybuténe chloré ou d'un copolymère d'une a-oléfine avec un diester de l'acide maléique, l'affinité pour un agent gélifiant organique est meilleure, et une séparation de phases se produit à peine dans les conditions d'un traitement par la chaleur ou pendant un stockage sur une longue période de temps ou dans les conditions d'une séparation centrifuge. La détérioration de la fonction de la paroi de séparation par suite de la modification des propriétés physiques du gel ou la contamination du composant séparé en raison de la séparation d'une teneur en huile, sont à peine occasionnées. En outre, l'agent de l'invention présente une résistance à la chaleur convenable, d'o il résulte que la formation de produits de décomposition pendant les étapes de préparation, de remplissage ou de stérilisation, ou la contamination importante du composant separe, sont à peine occasionnées. La matière de formation de la couche de séparation est convenablement choisie de telle sorte qu'elle présente une viscosité et une densité appropriees, dépendant de la viscosité du liquide à séparer ou des densités des deux composants du liquide et de la différence des densités des deux composants. Par exemple, dans le cas du copolymère 10 d'un styrène avec un diester d'acide dicarboxylique c,einsaturé présentant la formule ci-dessus, on peut ajuster la densité en contrôlant les nombres d'atomes de carbone des groupes hydrocarbonés R3 et R4, et en contrôlant le rapport molaire de copolymérisation m. En règle générale, on peut 15 augmenter la densité en réduisant le nombre total d'atomes de carbone de R3 et R4, ou bien en augmentant le rapport de copolymérisation m. En outre, on peut ajuster la viscosité, de la façon la plus efficace, en contrôlant le degré de polymérisation n. Plus spécifiquement, pour la préparation 20 d'une matière de formation de la couche de séparation présentant une viscosité et une densité contrôlées, on peut ajuster le rapport de copolymérisation m en choisissant les nombres d'atomes de carbone des groupes hydrocarbones R3 et R4 du diester d'acide dicarboxylique a,e-insaturé utilisé 25 pour la reaction de copolymérisation du styrène avec le diester d'acide dicarboxylique a,einsaturé, ou en choisissant le rapport molaire des matières de départ, et on peut ajuster le degré de polymérisation n en ajustant la température de polymérisation ou en choisissant le solvant 30 de polymérisation, ou en utilisant un agent de transfert de radicaux, d'o il résulte qu'il est possible d'obtenir facilement une matière de formation de la couche de séparation ayant une viscosité et une densité prédéterminées. Pour la séparation du sérum sanguin, le densité à C se situe dans la plage allant de 1,00 à 1,08, de 20 25 30 35 préférence, de 1,03 à 1.06, et la viscosité à 25 C se situe dans la plage allant de 1000 à 1 500 000 cP, de préference, de 10 000 à 600 000 cP. L'agent gélifiant organique à utiliser pour l'agent de séparation de liquides de la présente invention comprend, par exemple, les produits de condensation d'un benzaldéhyde avec un alcool polyhydrique contenant au moins quatre fonctions alcool, les produits d'addition de l'acide nitrohumique sur une protéine soluble dans l'eau, l'huile de ricin hydrogénée et l'acide hydroxy-12 stéarique. Le benzaldéhyde à utiliser pour le produit de condensation ci-dessus peut être le benzaldéhyde ou un benzaldéhyde présentant, sur son noyau aromatique, au moins un substituant, par exemple. un groupe alkyle, tel que méthyle, éthyle, propyle, isopropyle ou tert.-butyle, un groupe alcoxy, tel que méthoxy ou éthoxy, un groupe hydroxyle, ou un atome d'halogène. De façon plus spécifique, le benzaldéhyde comprend le tolualdéhyde, le cinnamaldéhyde, le cuminaldéhyde, le méthoxybenzaldéhyde, le pipéronal, le chlorobenzaldéhyde et le p-oxy-m-méthoxybenzaldéhyde. L'alcool polyhydrique contenant au moins quatre fonctions alcool peut être le sorbitol, le xylitol, le pentaérythritol ou le mannitol. Leurs dérivés présentant des substituants qui n'affectent pas de façon défavorable la réaction de condensation avec l'aldéhyde, peuvent être également employés. Cependant, de façon usuelle, le sorbitol, le xylitol ou le pentaérythritol, en particulier un alcool polyhydrique contenant au moins cinq fonctions alcool, tel que le sorbitol ou le xylitol, sont employés de préférence. En outre, on peut obtenir sensiblement les mêmes résultats lorsqu'une partie de l'alcool polyhydrique contenant au moins quatre fonctions alcool est remplacée par des saccharides, tels que le glucose, le galactose, le mannose, le fructose, le maltose, le lactose, le sucrose et la dextrine. De façon plus spécifique, le produit de condensation d'un benzaldéhyde avec un alcool polyhydrique contenant au moins quatre fonctions alcool comprend le dibenzylidène sorbitol, le tribenzylidène sorbitol ou un présentent d'excellentes propriétés gélifiantes. Ainsi, la séparation de liquides peut être effectuée de la manière la plus efficace, lorsque l'on utilise un copolymère d'un styrène avec un diester d'acide dicarboxylique a,B-insaturé comme matière de formation de la couche de séparation, et un produit de condensation du sorbitol avec le benzaldéhyde comme agent thixotrope. L'agent de séparation de liquides de la présente 15 invention est préparé par dispersion de l'agent gélifiant organique mentionne ci-dessus dans la matière de formation de la couche de séparation mentionnée ci-dessus, pour donner des propriétés thixotropes convenables. La composition ainsi obtenue forme un gel qui montre une fluidité lorsqu'une contrainte, telle qu'une force centrifuge, est exercée sur celui-ci, et qui présente une non-fluidité stabilisée dans les conditions habituelles, et, de ce fait, elle est employée convenablement pour la séparation de liquides. De façon plus spécifique, l'agent de séparation de liquides peut être facilement obtenu: - par chauffage de la matière de formation de la couche de séparation à une température se situant dans la plage allant de 100 à 200 C; - par addition d'une quantité prédéterminée de l'agent gelifiant organique; et - par agitation du mélange avec chauffage pendant 1 à -5 heures, jusqu'à ce que l'agent gélifiant soit dissous de façon homogène. Lorsqu'on l'utilise comme agent de séparation pour le sérum sanguin, l'agent de séparation de liquides ci-dessus est a versé dans un tube de collecte du sang, alors qu'il est encore chaud, et ensuite, il est refroidi pour former un gel. Ainsi, il peut être utilisé tout à fait simplement. La quantité de l'agent gélifiant organique par rapport à la matière de formation de la couche de séparation varie selon la polarité et la viscosité de la matière de formation de la couche de séparation. En règle générale, plus la polarité est élevée ou plus la viscosité est basse, plus la quantité requise est importante. Cependant, elle se 10 situe habituellement dans la plage allant de 0,02 à parties en poids, de préférence, de 0,1 à 1 partie en poids, sur la base de 100 parties en poids de la matière de formation de la couche de séparation. Si la quantité de l'agent gélifiant organique est 15 trop faible, la résistance du gel durant la séparation des liquides sera insuffisante, et la paroi de séparation aura tendance à s'écouler, ce qui ne permettra pas d'obtenir une fonction convenable. Par ailleurs, si la quantité est excessive, la fluidité sera insuffisante, et les propriétés 20 de transfert requises pour la formation d'une paroi de séparation seront médiocres, ce qui ne permettra pas d'obtenir une fonction convenable. Les propriétés physiques appropriées de la composition constituant l'agent de séparation de liquides de 25 la présente invention varient selon le type du liquide soumis au traitement de séparation. Par exemple, dans le cas o l'agent de séparation de liquides est utilisé comme agent de séparation pour le sérum sanguin ou le plasma sanguin, sa densité doit se situer, de façon appropriée, à un niveau intermédiaire entre celle du sérum ou du plasma et celle des cellules sanguines, c'est-à-dire être de 1,035 à 1,060, à une température de 25 C, et sa viscosité doit se situer, de façon appropriée, dans la plage allant de 200 000 à 2 000 000 cP à 25 C. En outre, afin de contrôler de façon précise la viscosité et la densité, une poudre minérale fine, telle que 9 2598330 la silice, la bentonite ou l'oxyde de titane, peut être utilisee. La quantité varie selon la viscosité et la densité désirees. Cependant, elle n'est habituellement pas supérieure a 1 partie en poids par rapport a o100 parties en 5 poids de la matière de formation de la couche de séparation. Dans le procède de séparation de liquides de la présente invention, l'opération de séparation de liquides elle-même peut être effectuée conformément à un procédé classique pour séparer un composant spécifique et un autre 10 composant dans un échantillon liquide, en utilisant leur différence de densités et en formant, entre les deux composants, une paroi de séparation en une matière présentant une densité tombant dans l'intervalle entre les densités des deux composants. Conformement à la présente 15 invention, la séparation des liquides est effectuée par centrifugation, dans un séparateur de liquides, de l'échantillon liquide, conjointement avec une quantité efficace d'une composition de séparation de liquides consistant essentiellement en: (A) une matière de formation d'une couche de séparation;et (B) un agent gélifiant organique, Jusqu'à ce que la composition forme une paroi de séparation continue à l'interface entre le composant spécifique et un autre composant. L'agent de séparation de liquides de la présente invention forme un système complètement homogène, transparent et incolore, lequel est totalement différent dans sa nature des agents classiques de séparation de liquides, traités avec un agent thixotrope insoluble, tel:30 qu'une poudre minérale fine, qui forme un système non homogène opaque. L'agent de séparation de liquides de la présente invention possède des propriétés extrêmement utiles du point de vue pratique. Ainsi, étant donné que l'agent de séparation de liquides de la présente invention forme un système homogène, il est exempt du phénomène indésirable de la séparation de :0: :::::: 0 :: 0 :: 0 S:: : ::: :: :: 1 0:::: : 0 0-:0,: , d : 0 :,. , . :,: ::: : 0 25 :: t X::: D; R :: 7 0,: V::: 0:: :: V :;: f :: :: :::: : 0: :: ::::::' :::: :: ::: : phases, comme entre la matière de formation de la couche de séparation et l'agent thixotrope pendant le traitement par la chaleur, ou le stockage sur une longue période de temps, ou pendant la séparation centrifuge, et il n'y aura pas de diminution de la fonction de la paroi de séparation, ni de taches dues à la séparation d'un composant huileux. En outre, du point de vue de sa préparation, l'agent de séparation de liquides de la présente invention est avantageux par le fait qu'il peut être facilement preparé par une simple opération de chauffage et de dissolution, et les coûts de production seront très bon marché, alors que -les agents classiques de séparation de liquides employant un agent thixotrope sous forme de poudre fine insoluble, exigent des étapes de dispersion et de malaxage inefficaces, au moyen, par exemple, d'un broyeur à trois cylindres ou d'un malaxeur. En outre, dans le traitement de l'agent de séparation de liquides utilisé, il n'y a pas de trouble dû à la formation d'une teneur en cendres ou dû à la production de chlorure d'hydrogène gazeux, et l'agent utilisé peut être facilement réduit en cendres. En particulier, lorsqu'un copolymère d'un styrène avec un diester d'acide dicarboxylique a,e-insaturé est utilisé comme matière de formation de la couche de séparation, il présente une affinité élevée pour l'agent gélifiant organique comme agent thixotrope, et l'agent de séparation de liquides résultant présente une résistance à la chaleur élevée. Ainsi, l'agent de séparation de liquides présente des propriétés extrêmement utiles du point de vue pratique, sans aucune perturbation, telle que la contamination du composant séparé par une teneur en huile par suite d'une séparation de phases, ou la contamination du composant séparé par des produits de décomposition thermique. Dans le cas o un produit de condensation du sorbitol avec le benzaldéhyde est utilisé comme agent gélifiant organique dans l'agent de séparation de liquides de la présente invention, le pouvoir gélifiant est élevé, et il est possible de conférer les propriétés gélifiantes nécessaires à la matière de formation de la couche de séparation avec une quantité relativement faible. De plus, le produit de condensation est chimiquement neutre et hydrophobe, et il présente une excellente résistance à la chaleur. Lorsqu'un copolymére d'un styrène avec un diester d'acide dicarboxylique a,e-insaturé est utilisé comme matière de formation de la couche de séparation et qu'un produit de condensation du sorbitol avec le benzaldehyde est utilisé comme agent gélifiant organique, l'affinité mutuelle de l'un par rapport à l'autre est tout à fait élevée, et la résistance à la chaleur peut être rendue élevée. Ainsi, conformément au procédé de séparation de liquides de la présente invention, il n'y aura pas de perturbation par une séparation des phases comme entre la matière de formation de la couche de séparation et l'agent thixotrope, même dans les conditions d'une séparation centrifuge, et ii n'y aura pas de diminution de la fonction 20 de la paroi de séparation, ni de contamination par suite de la séparation de la teneur en huile, d'o il résulte qu'il est possible d'obtenir d'excellents effets de séparation de liquides. En particulier, lorsqu'on emploie un agent de séparation de liquides, dans lequel on utilise un copolymére d'un styrène avec un diester d'acide dicarboxylique c,"insaturé comme matière de formation de la couche de séparation, des propriétés de séparation de liquides pratiques extrêmement utiles peuvent être obtenues sans les:30 perturbations, telles que la contamination du composant séparé par une teneur en huile par suite d'une séparation de phases ou la contamination du composant séparé par des produits de décomposition thermique. La présente invention va maintenant être décrite 35 plus en détail en référence aux Exemples. Cependant, on doit comprendre que la présente invention n'est, en aucune façon, limitée par ces Exemples spécifiques. EXEMPLE 1 (Préparation d'un copolymère) Sô 5 Dans un récipient à quatre cols, d'une capacité d'l litre, 228 g (1 mole) de maléate de dibutyle ont été introduits et chauffés à 160 C sous un courant d'azote. Ensuite, un mélange comprenant 104 g (1 mole) de styrène et 8,76 g (0,06 mole) de peroxyde de di-tert.-butyle, a été o10 aJouté, de façon continue, goutte à goutte, sous agitation, sur une période de 5 heures. Après l'addition, on a encore fait réagir le mélange, à la même température, pendant 1 heure. Une fois la réaction achevée, les composants de faible point d'ébullition et les monoméres qui n'ont pas 15 réagi, contenus dans le mélange réactionnel, ont été éliminés par distillation sous une pression réduite allant de 133,32 à 399,96 Pa (1 à 3 mm de Hg),ce qui a permis d'obtenir 309 g (rendement: 93%) d'un copolymère styrène maléate de dibutyle. Le copolymère ainsi obtenu était un liquide transparent, incolore, ayant une viscosité de 30 000 cP et une densité de 1,058 à 25'C. EXEMPLE 2 (Préparation d'un copolymère) La réaction a été effectuée de la même manière qu'à l'Exemple 1, excepté que 1 mole du maléate de dibutyle a été remplacée par 160 g (0,7 mole) de fumarate de dibutyle et 102 g (0, 3 mole> de fumarate de di-2-éthylhexyle, ce qui a permis d'obtenir 329 g (rendement: 99%) d'un copolymère 30 styrène-diester de l'acide fumarique. Le copolymère ainsi obtenu était un liquide transparent, incolore, ayant une viscosité de 90 000 cP et une densité de 1,042 à 25 C. EXEMPLES 3 à 5 (Préparation de copolyméres) Avec utilisation des diesters d'acides dicarboxyliques a,e-insaturés présentés dans le Tableau 1, : la polymerisation a ete effectuée de la meme maniere qu'a l'Exemple 1, excepté que les conditions de reaction étaient celles presentées dans le Tableau 1. Les propriétés des copolymêres ainsi obtenus sont présentées dans le Tableau 1, en même temps que les résultats des Exemples 1 et 2. Tableau 1 Exemple 1 2 3 4 5 (moles MDB 1.0 FDB 0,7 1,0 0,5 FDO 0,3 1,0 0,5 Viscosité (cP, 25 C) 30 000 90 000 1 300 000 27 000 50 000 Densite 2 0 - - - - - - - - - - - ---- - - - - - - - - - - - - - - - - - - - - - - - - - --- - - - - - - - - - --__ _ _ _ _ t) Abréviations des diesters: MDB: Maléate de dibutyle FDB: Fumarate de dibutyle FDO: Fumarate de di-2-éthylhexyle EXEMPLE 6 (Préparation d'agents de séparation de liquides) Dans un récipient à quatre cols, la matière de formation de la couche de séparation et l'agent thixotrope 30 ont été introduits dans les proportions telles qu'indiquées dans le Tableau 2, et le mélange a été chauffé à 190 C et agité pendant 2 heures, de façon à dissoudre l'agent thixotrope, puis il a été refroidi pour obtenir un agent de séparation de liquides sous la forme d'un gel ayant des 35 propriétés thixotropes. Les propriétés physiques sont également présentées dans le Tableau 2. 10 : 1 Tableau 2 (Les proportions étant en poids) Compositions n' I 2 3 Copolymére preparé à l'Exemple 1 100 Copolymère préparé à l'Exemple 2 100 Copolymére styrène-fumarate de di-n-hexyle 1 100 Gelol D 2 0,:35 0,35 0, 35 Densité (d4) 1,058 1,042 1,045 Viscosité (cP, 25'C) 300 000 600 000 200 000 *1 Copolynmére du styrene avec le densité d5: 1,045; (25 -C?4 (25'C> fumarate de di-n-hexyle, viscosité: 90 000 cp *2 Produit de condensation du sorbitol avec le benzaldéhyde, fabriqué par la Société "(Shin Nihon Rika K.K". EXEMPLE 7 (Préparation d'agents de séparation de liquides) Dans un récipient à quatre cols, la matière de formation de la couche de séparation et l'agent gélifiant organique ont été introduits dans les proportions telles qu'indiquées dans le Tableau 3, et le mélange a éte chauffé à l90'C et agité pendant 2 heures, de façon à dissoudre l'agent gélifiant organique, et ensuite, il a été refroidi pour obtenir un agent de séparation de liquides sous la forme d'un gel ayant des propriétés thixotropes. Les propriétés physiques sont également présentées dans le Tableau 3. Tableau 3 10 Compositions n 4 5 Copolymère a-oléfine-maléate de dimê-thyle 1 100 Polybutadiène chloré 2 100 Gelol D 3 0,5 0,5 Densité ___________________________________________________ ________- *1 Copolymère d'un mélange d'a-oléfines ayant 12 et 14 atomes de carbone avec le maléate de diméthyle, 25 densité (d5): 1,050; viscosité: 80 000 cP (25 C) 15 *2 Produit d'addition du chlore sur le polybutène, densité ayant des propriétés thixotropes. - Dans des tubes de Spitz. ce gel (Exemple Y 10 Comparatif) et les agents de séparation de liquides préparés aux Exemples 6 et 7, ont été introduits respectivement et gardés à 40 C pendant 1 semaine, pour examiner la stabilité - t- 0des gels respectifs. Les résultats sont présentés dans le Tableau 4. 1 -5 Tableau 4 f: -O Agents de séparation Stabilité Exemple Composition n 1 O Composition n' 2 O Composition n' 3 0 Composition n 4 O Composition n' 5 O Exemple Comparatif Huile de silicone/silice t * Normes d'évaluation pour la stabilité: Pas de séparation Séparation du contenu huileux observée X: Séparation des phases observée. REVLEDICATIONS i - Agent de séparation de liquides, caractérisé par le fait qu'il consiste essentiellement en: (A) une matière de formation d'une couche de séparation; et (B) un agent gélifiant organique. 2 - Agent de séparation de liquides selon la revendication 1. caractérise par le fait que la matière de formation de la couche de séparation (A) est un liquide 10 organique. 3 - Agent de séparation de liquides selon la revendication 1, caractérisé par le fait que la matière de formation de la couche de séparation (A) est une substance huileuse polymère. 4 Agent de séparation de liquides selon la revendication 1, caractérisé par le fait que la matière de formation de la couche de séparation (A) est une substance huileuse polymère choisie dans le groupe constitué par les silicones, les polybutènes chlorés, les polystyrènee 20 chlorés, les polyacrylates et les polyméthacrylates. - Agent de séparation de liquides selon la revendication 1, caractérisé par le fait que la matière de formation de la couche de séparation 6 - Agent de séparation de liquides selon la revendication 1, caractérisé par le fait que la matière de formation de la couche de séparation (A) est un copolymère d'un styrène avec un diester d'acide dicarboxylique a,"30 insaturé. 7 - Agent de séparation de liquides selon la revendication 1, caractérisé par le fait que la matière de formation de la couche de séparation (A) est un copolymère d'un styrène avec un diester d'acide dicarboxylique a, 535 insaturé, ayant une structure de formule: OR3 OR4 dans laquelle - R etR 1 2 représentent chacun un atome d'hydrogène ou un groupe alkyle ayant de 1 à 3 atomes de carbone - R et R représentent chacun un groupe alkyle ayant de 3 4 1 à 18 atomes de carbone ou un groupe aryle - m va de 0,2 à 5,0; et - n va de 3 à 200. 8 - Agent de séparation de liquides selon la revendication 1, caractérisé par le fait que l'agent gélifiant organique (B) est un produit de condensation d'un benzaldéhyde avec un alcool polyhydrique contenant au moins quatre fonctions alcool. 9 - Agent de séparation de liquides selon la revendication 1, caractérisé par le fait que l'agent gélifiant organique (B) est un produit de condensation du benzaldéhyde avec le sorbitol. - Agent de séparation de liquides selon la revendication 1, caractérisé par le fait que la matière de formation de la couche de séparation (A) est un copolymere d'un styrène avec un diester d'acide dicarboxylique a, Pinsaturé, ayant une structure de formule 0R3 0R4 dans laquelle - R1 et R2 représentent chacun un atome d'hydrogène ou un i9 groupe alkyle ayant de 1 à 3 atomes de carbone; - R3 et R4 représentent chacun un groupe alkyle ayant de 1 à 18 atomes de carbone ou un groupe aryle; - m va de 0,2 à 5,0; et - n va de 3 à 200, et l'agent gélifiant organique (B) est un produit de condensation d'un benzaldéhyde avec un alcool polyhydrique contenant au moins quatre fonctions alcool. 11 - Agent de séparation de liquides selon la 10 revendication 1, caractérisé par le fait que l'agent gélifiant organique (B) est présent en une quantité allant de 0,02 à 5,0% en poids par rapport à la quantité de la matière de formation de la couche de séparation (A). 12 - Agent de séparation de liquides selon la revendication 1, caractérisé par le fait qu'il présente une densité allant de 1,035 à 1, 060 et une viscosité allant de 1000 à 1 500 000 cP à une température de 25 C. 13 - Procédé pour séparer un composant spécifique et un autre composant dans un échantillon liquide, par utilisation de leur différence de densités et par formation, entre les deux composants/d'une paroi de séparation en une matière présentant une densité tombant dans l'intervalle entre les densités des deux composants, caractérisé par le fait qu'il consiste à centrifuger, dans un séparateur de liquides, ledit échantillon liquide conjointement avec une quantité efficace d'une composition de séparation de liquides consistant essentiellement en: (A) une matière de formation d'une couche de séparation; et :30 (B) un agent gélifiant organique, jusqu'à ce que ladite composition forme une paroi de séparation continue à l'interface entre le composant spécifique et l'autre composant. 14 - Procédé selon la revendication 13, caractérisé par le fait que l'échantillon liquide est un échantillon de sang total. - Procedé selon la revendication 14, caractérisé par le fait que la composition présente une densité allant de 1,035 a 1,060 et une viscosité allant de 1000 à 1 500 000 cP à une température de 25 C.